(57)【特許請求の範囲】
【請求項１】
光重合性化合物、光重合開始剤、ゲル化剤、及び色材を含み、温度によりゾルゲル相転移するカラーインクと、
光重合性化合物、光重合開始剤、及びゲル化剤を含み、温度によりゾルゲル相転移するクリアインクと、
を有するインクジェットインクセットであり、
前記クリアインクの２５℃における粘度η（ＣＬ）が、前記カラーインクの２５℃における粘度η（ＣＯ）の１／２未満であり、
前記クリアインクの粘度η（ＣＬ）が１×１０３ｍＰａ・ｓ以上である、インクジェットインクセット。
【請求項２】
前記カラーインクの２５℃における粘度η（ＣＯ）が、２×１０３ｍＰａ・ｓより高く、かつ５×１０４ｍＰａ・ｓ以下である、請求項１に記載のインクジェットインクセット。
【請求項３】
前記クリアインクに含まれるゲル化剤量が、前記カラーインクに含まれるゲル化剤量より少ない、請求項１に記載のインクジェットインクセット。
【請求項４】
請求項１に記載のインクジェットインクセットの前記カラーインクの液滴を、インクジェット記録ヘッドから吐出させて記録媒体上に付着させる工程と、
前記インクジェットインクセットの前記クリアインクの液滴を、インクジェット記録ヘッドから吐出させて記録媒体上に付着させる工程と、
前記記録媒体上に着弾した前記カラーインクの液滴及び前記クリアインクの液滴に、活性光線を照射し、各液滴を硬化させる工程と、を有する画像形成方法。
【発明の詳細な説明】
【技術分野】
【０００１】
本発明は、インクジェットインクセット、及びこれを用いた画像形成方法に関する。
【背景技術】
【０００２】
インクジェット記録方式は、簡易かつ安価に画像を形成できることから、各種印刷分野で用いられている。インクジェット記録方式の一つに、インクジェットインクの液滴を記録媒体に着弾させた後、紫外線を照射してインクを硬化させ、画像を形成する紫外線硬化型インクジェット方式がある。紫外線硬化型インクジェット方式は、インク吸収性のない記録媒体にも、高い耐擦過性及び密着性を有する画像を形成できるため、近年注目されつつある。【０００３】
しかし、従来の紫外線硬化型のインクジェットシステムによる画像形成方法では、ライン記録ヘッドを用いたシングルパス記録方式や、高速シリアル方式といった高速記録の際に、隣り合うドット同士の合一を抑制できず、画質が劣るという問題があった。隣り合うドットの合一を防ぐ方法の一つに、ゲル化剤を、紫外線硬化型インクジェットインクに添加する技術が提案されている（例えば特許文献１及び２参照）。【０００４】
各種プリンタにより形成された印刷画像の耐久性を高めるため、ゲル化剤を含むオーバーコート組成物を、印刷画像上に塗布する技術が提案されている（特許文献３）。【０００５】
さらに、印刷画像の耐擦性を向上させ、印刷物を重ねた際の裏移りを防止するために、ゾルゲル相転移可能なクリアインクを、印刷画像上に塗布する技術も提案されている（特許文献４）。当該技術では、クリアインクからなる膜の厚みを均一にするため、クリアインク着弾後の記録媒体を加熱し、クリアインクを平滑化させてから硬化工程を行う。
【先行技術文献】
【特許文献】
【０００６】
【特許文献１】米国特許出願公開第２００７／００５８０２０号明細書
【特許文献２】国際公開第２００７／０２５８９３号
【特許文献３】特開２０１０−１０６２７５号公報
【特許文献４】国際公開第２０１１／０６５０９５号
【発明の概要】
【発明が解決しようとする課題】
【０００７】
一般に、インクのレベリング性が高いと、記録媒体に着弾したインク液滴同士が合一しやすい。一方で、インク液滴同士の合一を抑制すると、レベリング性が低くなりやすい。そのため、特許文献１や特許文献２に記載の、ゲル化剤を含むインクジェットインクは、隣り合うドットの合一が防げるものの、形成された画像表面に細かな凹凸が生じやすく、印刷画像の光沢が十分でない。また、形成された画像表面に、画像濃度によって段差が生じやすいという問題もある。【０００８】
本発明は、上記事情に鑑みてなされたものであり、高い画像品質と、表面の光沢性とを併せ持った印刷画像を形成可能なインクジェットインクセットを提供することを目的とする。
【課題を解決するための手段】
【０００９】
本発明の第１は、以下に示すインクジェットインクセットに関する。
［１］光重合性化合物、光重合開始剤、ゲル化剤、及び色材を含み、温度によりゾルゲル相転移するカラーインクと、光重合性化合物、光重合開始剤、及びゲル化剤を含み、温度によりゾルゲル相転移するクリアインクと、を有するインクジェットインクセットであり、前記クリアインクの２５℃における粘度η（ＣＬ）が、前記カラーインクの２５℃における粘度η（ＣＯ）の１／２未満であり、前記クリアインクの粘度η（ＣＬ）が１×１０３ｍＰａ・ｓ以上である、インクジェットインクセット。【００１０】
［２］前記カラーインクの２５℃における粘度η（ＣＯ）が、２×１０３ｍＰａ・ｓより高く、かつ５×１０４ｍＰａ・ｓ以下である、［１］に記載のインクジェットインクセット。
［３］前記クリアインクに含まれるゲル化剤量が、前記カラーインクに含まれるゲル化剤量より少ない、［１］に記載のインクジェットインクセット。【００１１】
本発明の第２は、以下に示す画像形成方法に関する。
［４］前述の［１］に記載のインクジェットインクセットにおける、前記カラーインクの液滴を、インクジェット記録ヘッドから吐出させて記録媒体上に付着させる工程と、前記インクジェットインクセットにおける前記クリアインクの液滴を、インクジェット記録ヘッドから吐出させて記録媒体上に付着させる工程と、前記記録媒体上に着弾した前記カラーインクの液滴及び前記クリアインクの液滴に、活性光線を照射し、各液滴を硬化させる、画像形成方法。
【発明の効果】
【００１２】
本発明のインクジェットインクセットのカラーインクは、記録媒体に着弾後、インク液滴同士が合一し難い。そのため、高精細な画像を形成できる。一方、本発明のインクジェットインクセットのクリアインクはレベリングしやすい。そのため、光沢性の高い膜を形成できる。つまり、本発明のインクジェットインクセットによれば、高い画像品質と光沢性とを併せ持った印刷画像が形成できる。
【図面の簡単な説明】
【００１３】
【図１Ａ】ライン記録方式のインクジェット記録装置の要部の構成の一例を示す図（側面図）である。
【図１Ｂ】ライン記録方式のインクジェット記録装置の要部の構成の一例を示す図（上面図）である。
【図２Ａ】ライン記録方式のインクジェット記録装置の要部の構成の他の例を示す図（側面図）である。
【図２Ｂ】ライン記録方式のインクジェット記録装置の要部の構成の他の例を示す図（上面図）である。
【図３】シリアル記録方式のインクジェット記録装置の要部の構成の一例を示す図である。
【発明を実施するための形態】
【００１４】
１．インクジェットインクセット
本発明のインクジェットインクセットには、カラーインクとクリアインクとが含まれる。カラーインクは、単色のみあってもよく、また複数色（例えばシアン、マゼンタ、イエロー、ブラック等）のセットであってもよい。
【００１５】
・カラーインクについて
カラーインクは、温度によりゾルゲル相転移するインクである。
カラーインクには、光重合性化合物、光重合開始剤、ゲル化剤、及び色材が含まれ、必要に応じて、その他の添加剤が含まれる。
【００１６】
（光重合性化合物）
光重合性化合物は、活性光線を照射されることにより架橋又は重合する化合物である。活性光線は、例えば電子線、紫外線、α線、γ線、およびエックス線等であり、好ましくは紫外線である。光重合性化合物は、ラジカル重合性化合物又はカチオン重合性化合物であり得る。好ましくはラジカル重合性化合物である。
【００１７】
ラジカル重合性化合物は、ラジカル重合可能なエチレン性不飽和結合を有する化合物（モノマー、オリゴマー、ポリマーあるいはこれらの混合物）である。カラーインク中にラジカル重合性化合物が一種のみが含まれていてもよく、二種以上が含まれていてもよい。
【００１８】
ラジカル重合可能なエチレン性不飽和結合を有する化合物の例には、不飽和カルボン酸とその塩、不飽和カルボン酸エステル化合物、不飽和カルボン酸ウレタン化合物、不飽和カルボン酸アミド化合物およびその無水物、アクリロニトリル、スチレン、不飽和ポリエステル、不飽和ポリエーテル、不飽和ポリアミド、不飽和ウレタン等が挙げられる。不飽和カルボン酸の例には、（メタ）アクリル酸、イタコン酸、クロトン酸、イソクロトン酸、マレイン酸等が含まれる。
【００１９】
なかでも、ラジカル重合性化合物は、不飽和カルボン酸エステル化合物であることが好ましく、（メタ）アクリレート化合物であることがより好ましい。（メタ）アクリレート化合物は、後述するモノマーだけでなく、オリゴマー、モノマーとオリゴマーの混合物、変性物、重合性官能基を有するオリゴマーなどであってよい。ここで、「（メタ）アクリレート」は、「アクリレート」、「メタクリレート」の双方又はいずれかをいい、「（メタ）アクリル」は「アクリル」、「メタクリル」の双方又はいずれかをいう。
【００２０】
（メタ）アクリレート化合物の例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸、ｔ−ブチルシクロヘキシル（メタ）アクリレート等の単官能モノマー；
トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート等の二官能モノマー；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、ペンタエリスリトールエトキシテトラ（メタ）アクリレート等の三官能以上の多官能モノマー等が含まれる。
【００２１】
なかでも、感光性などの観点から、ステアリル（メタ）アクリレート、ラウリル（メタ）アクリレート、イソステアリル（メタ）アクリレート、エトキシジエチレングリコール（メタ）アクリレート、イソボルニル（メタ）アクリレート、テトラエチレングリコールジ（メタ）アクリレート、グリセリンプロポキシトリ（メタ）アクリレート等が好ましい。
【００２２】
（メタ）アクリレート化合物は、変性物であってもよく、その例には、エチレンオキサイド変性トリメチロールプロパントリ（メタ）アクリレート、エチレンオキサイド変性ペンタエリスリトールテトラアクリレート等のエチレンオキサイド変性（メタ）アクリレート化合物；カプロラクトン変性トリメチロールプロパントリ（メタ）アクリレート等のカプロラクトン変性（メタ）アクリレート化合物；およびカプロラクタム変性ジペンタエリスリトールヘキサ（メタ）アクリレート等のカプロラクタム変性（メタ）アクリレート化合物等が含まれる。なかでも、感光性が高く、低温下でゲル化する際に、後述のカードハウス構造が形成しやすい等の観点から、エチレンオキサイド変性（メタ）アクリレート化合物が好ましい。また、エチレンオキサイド変性（メタ）アクリレート化合物は、高温下で他のインク成分に対して溶解しやすく、硬化収縮も少ないことから、印刷物のカールも起こりにくい。
【００２３】
エチレンオキサイド変性（メタ）アクリレート化合物の例には、Ｓａｒｔｏｍｅｒ社製の４ＥＯ変性ヘキサンジオールジアクリレートＣＤ５６１（分子量３５８）、３ＥＯ変性トリメチロールプロパントリアクリレートＳＲ４５４（分子量４２９）、６ＥＯ変性トリメチロールプロパントリアクリレートＳＲ４９９（分子量５６０）、４ＥＯ変性ペンタエリスリトールテトラアクリレートＳＲ４９４（分子量５２８）；新中村化学社製のポリエチレングリコールジアクリレートＮＫエステルＡ−４００（分子量５０８）、ポリエチレングリコールジアクリレートＮＫエステルＡ−６００（分子量７４２）、ポリエチレングリコールジメタクリレートＮＫエステル９Ｇ（分子量５３６）、ポリエチレングリコールジメタクリレートＮＫエステル１４Ｇ（分子量７７０）；大阪有機化学社製のテトラエチレングリコールジアクリレートＶ＃３３５ＨＰ（分子量３０２）；Ｃｏｇｎｉｓ社製の３ＰＯ変性トリメチロールプロパントリアクリレートＰｈｏｔｏｍｅｒ  ４０７２（分子量４７１）；新中村化学社製の１，１０−デカンジオールジメタクリレート  ＮＫエステルＤＯＤ−Ｎ（分子量３１０）、トリシクロデカンジメタノールジアクリレート  ＮＫエステルＡ−ＤＣＰ（分子量３０４）およびトリシクロデカンジメタノールジメタクリレート  ＮＫエステルＤＣＰ（分子量３３２）等が含まれる。
【００２４】
（メタ）アクリレート化合物は、重合性オリゴマーであってもよい。そのような重合性オリゴマーの例には、エポキシ（メタ）アクリレートオリゴマー、脂肪族ウレタン（メタ）アクリレートオリゴマー、芳香族ウレタン（メタ）アクリレートオリゴマー、ポリエステル（メタ）アクリレートオリゴマー、および直鎖（メタ）アクリルオリゴマー等が含まれる。
【００２５】
一方、カチオン重合性化合物は、エポキシ化合物、ビニルエーテル化合物、およびオキセタン化合物等でありうる。カチオン重合性化合物は、カラーインク中に一種のみが含まれていてもよく、二種以上が含まれていてもよい。
【００２６】
エポキシ化合物は、芳香族エポキシド、脂環式エポキシド、または脂肪族エポキシド等であり、硬化性を高めるためには、芳香族エポキシドおよび脂環式エポキシドが好ましい。
【００２７】
芳香族エポキシドは、多価フェノールあるいはそのアルキレンオキサイド付加体と、エピクロルヒドリンとを反応させて得られるジまたはポリグリシジルエーテルでありうる。反応させる多価フェノールあるいはそのアルキレンオキサイド付加体の例には、ビスフェノールＡあるいはそのアルキレンオキサイド付加体等が含まれる。アルキレンオキサイド付加体におけるアルキレンオキサイドは、エチレンオキサイドおよびプロピレンオキサイド等でありうる。
【００２８】
脂環式エポキシドは、シクロアルカン含有化合物を、過酸化水素や過酸等の酸化剤でエポキシ化して得られるシクロアルカンオキサイド含有化合物でありうる。シクロアルカンオキサイド含有化合物におけるシクロアルカンは、シクロヘキセンまたはシクロペンテンでありうる。
【００２９】
脂肪族エポキシドは、脂肪族多価アルコールあるいはそのアルキレンオキサイド付加体と、エピクロルヒドリンとを反応させて得られるジまたはポリグリシジルエーテルでありうる。脂肪族多価アルコールの例には、エチレングリコール、プロピレングリコール、１，６−ヘキサンジオール等のアルキレングリコール等が含まれる。アルキレンオキサイド付加体におけるアルキレンオキサイドは、エチレンオキサイドおよびプロピレンオキサイド等でありうる。
【００３０】
ビニルエーテル化合物の例には、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物；
【００３１】
エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物等が含まれる。これらのビニルエーテル化合物のうち、硬化性や密着性などを考慮すると、ジまたはトリビニルエーテル化合物が好ましい。
【００３２】
オキセタン化合物は、オキセタン環を有する化合物であり、その例には、特開２００１−２２０５２６号公報、特開２００１−３１０９３７号公報、特開２００５−２５５８２１号公報に記載のオキセタン化合物等が含まれる。なかでも、特開２００５−２５５８２１号公報の段落番号００８９に記載の一般式（１）で表される化合物、同号公報の段落番号００９２に記載の一般式（２）で表される化合物、段落番号０１０７の一般式（７）で表される化合物、段落番号０１０９の一般式（８）で表される化合物、段落番号０１１６の一般式（９）で表される化合物等が挙げられる。特開２００５−２５５８２１号公報に記載された一般式（１）、（２）、（７）〜（９）を以下に示す。
【化１】
0005991371.tif 000002
【化２】
0005991371.tif 000003
【化３】
0005991371.tif 000004
【化４】
0005991371.tif 000005
【化５】
0005991371.tif 000006
【００３３】
光重合性化合物の含有量は、カラーインク全質量に対して１〜９７質量％であることが好ましく、３０〜９５質量％であることがより好ましい。光重合性化合物の量が少な過ぎると、色材を十分に分散させることができず、インクジェット記録装置からのインクの吐出性が低下する。一方、光重合性化合物の量が過剰であると、相対的にゲル化剤や光重合開始剤の量が少なくなり、ゾルゲル相転移が十分に行われない可能性や、硬化が不十分となる可能性がある。
【００３４】
（光重合開始剤）
カラーインクには、光重合開始剤がさらに含まれる。
光重合開始剤は、分子内結合開裂型と分子内水素引き抜き型とがある。分子内結合開裂型の光重合開始剤の例には、ジエトキシアセトフェノン、２-ヒドロキシ-２-メチル-１-フェニルプロパン-１-オン、ベンジルジメチルケタール、１-（４-イソプロピルフェニル）-２-ヒドロキシ-２-メチルプロパン-１-オン、４-（２-ヒドロキシエトキシ）フェニル-（２-ヒドロキシ-２-プロピル）ケトン、１-ヒドロキシシクロヘキシル−フェニルケトン、２-メチル-２-モルホリノ（４-チオメチルフェニル）プロパン-１-オン、２-ベンジル-２-ジメチルアミノ-１-（４-モルホリノフェニル）−ブタノン等のアセトフェノン系；ベンゾイン、ベンゾインメチルエーテル、ベンゾインイソプロピルエーテル等のベンゾイン類；２,４,６-トリメチルベンゾインジフェニルホスフィンオキシド等のアシルホスフィンオキシド系；ベンジルおよびメチルフェニルグリオキシエステル等が含まれる。
【００３５】
分子内水素引き抜き型の光重合開始剤の例には、ベンゾフェノン、ｏ-ベンゾイル安息香酸メチル-４-フェニルベンゾフェノン、４,４'-ジクロロベンゾフェノン、ヒドロキシベンゾフェノン、４-ベンゾイル-４'-メチル-ジフェニルサルファイド、アクリル化ベンゾフェノン、３,３',４,４'-テトラ（ｔ-ブチルペルオキシカルボニル）ベンゾフェノン、３,３'-ジメチル-４-メトキシベンゾフェノン等のベンゾフェノン系；２-イソプロピルチオキサントン、２,４-ジメチルチオキサントン、２,４-ジエチルチオキサントン、２,４-ジクロロチオキサントン等のチオキサントン系；ミヒラーケトン、４,４'-ジエチルアミノベンゾフェノン等のアミノベンゾフェノン系；１０-ブチル-２-クロロアクリドン、２-エチルアンスラキノン、９,１０-フェナンスレンキノン、カンファーキノン、トリアリルホスホニウム塩等が含まれる。
【００３６】
光重合開始剤が、アシルホスフィンオキシドやアシルホスフォナートであると、感度が良好となる。具体的には、ビス（２,４,６-トリメチルベンゾイル）-フェニルホスフィンオキサイド、ビス（２,６-ジメトキシベンゾイル）-２,４,４-トリメチル-ペンチルホスフィンオキサイド等が好ましい。
【００３７】
カラーインクに含まれる光重合開始剤の含有量は、インク硬化時に照射する光や光重合性化合物の種類などにもよるが、インク全質量に対して０．１質量％〜１０質量％であることが好ましく、より好ましくは２〜８質量％である。
【００３８】
カラーインクに含まれる光重合開始剤には、光酸発生剤が含まれていてもよい。光酸発生剤の例には、化学増幅型フォトレジストや光カチオン重合に利用される化合物が含まれる（有機エレクトロニクス材料研究会編、「イメージング用有機材料」、ぶんしん出版（１９９３年）、１８７〜１９２ページ参照）。
【００３９】
カラーインクには、必要に応じて光重合開始剤助剤や重合禁止剤などがさらに含まれていてもよい。光重合開始剤助剤は、第３級アミン化合物であってよく、芳香族第３級アミン化合物が好ましい。芳香族第３級アミン化合物の例には、Ｎ,Ｎ-ジメチルアニリン、Ｎ,Ｎ-ジエチルアニリン、Ｎ,Ｎ-ジメチル-ｐ-トルイジン、Ｎ,Ｎ-ジメチルアミノ-ｐ-安息香酸エチルエステル、Ｎ,Ｎ-ジメチルアミノ-ｐ-安息香酸イソアミルエチルエステル、Ｎ,Ｎ-ジヒドロキシエチルアニリン、トリエチルアミンおよびＮ,Ｎ-ジメチルヘキシルアミン等が含まれる。なかでも、Ｎ,Ｎ-ジメチルアミノ-ｐ-安息香酸エチルエステル、Ｎ,Ｎ-ジメチルアミノ-ｐ-安息香酸イソアミルエチルエステルが好ましい。カラーインクに、これらの化合物が、一種のみ含まれていてもよく、二種類以上が含まれていてもよい。
【００４０】
重合禁止剤の例には、（アルキル）フェノール、ハイドロキノン、カテコール、レゾルシン、ｐ-メトキシフェノール、ｔ-ブチルカテコール、ｔ-ブチルハイドロキノン、ピロガロール、１,１-ピクリルヒドラジル、フェノチアジン、ｐ-ベンゾキノン、ニトロソベンゼン、２,５-ジ-ｔ-ブチル-ｐ-ベンゾキノン、ジチオベンゾイルジスルフィド、ピクリン酸、クペロン、アルミニウムＮ-ニトロソフェニルヒドロキシルアミン、トリ-ｐ-ニトロフェニルメチル、Ｎ-（３-オキシアニリノ-１,３-ジメチルブチリデン）アニリンオキシド、ジブチルクレゾール、シクロヘキサノンオキシムクレゾール、グアヤコール、ｏ-イソプロピルフェノール、ブチラルドキシム、メチルエチルケトキシム、シクロヘキサノンオキシム等が含まれる。
【００４１】
（ゲル化剤）
カラーインクに含まれるゲル化剤は、カラーインクを温度により可逆的にゾルゲル相転移させる機能を有する。そのようなゲル化剤は、少なくとも１）ゲル化温度よりも高い温度で、光重合性化合物や非重合性樹脂に溶解すること、２）ゲル化温度以下の温度で、インク中で結晶化すること、が必要である。
【００４２】
ゲル化剤がインク中で結晶化するときに、ゲル化剤の結晶化物である板状結晶が三次元的に囲む空間を形成し、前記空間に光重合性化合物を内包することが好ましい。このように、板状結晶が三次元的に囲む空間に光重合性化合物が内包された構造を「カードハウス構造」ということがある。カードハウス構造が形成されると、液体の光重合性化合物を保持することができ、インク液滴をピニングすることができる。それにより、液滴同士の合一を抑制することができる。カードハウス構造を形成するには、インク中で溶解している光重合性化合物とゲル化剤とが相溶していることが好ましい。これに対して、インク中で溶解している光重合性化合物とゲル化剤とが相分離していると、カードハウス構造を形成しにくい場合がある。
【００４３】
カラーインクのインク液滴をインクジェット記録装置から安定に吐出するためには、ゾル状のインク（高温時）において、光重合性化合物とゲル化剤との相溶性が良好であることが必要である。さらに、高速印刷時においても安定に液滴同士の合一を抑制するには、インク液滴が記録媒体に着弾後、速やかにゲル化剤が結晶化し、強固なカードハウス構造を形成することが必要である。
【００４４】
このようなゲル化剤の例には、
脂肪族ケトン化合物；
脂肪族エステル化合物；
パラフィンワックス、マイクロクリスタリンワックス、ペトロラクタム等の石油系ワックス；
キャンデリラワックス、カルナウバワックス、ライスワックス、木ロウ、ホホバ油、ホホバ固体ロウ、およびホホバエステル等の植物系ワックス；
ミツロウ、ラノリンおよび鯨ロウ等の動物系ワックス；
モンタンワックス、および水素化ワックス等の鉱物系ワックス；
硬化ヒマシ油または硬化ヒマシ油誘導体；
モンタンワックス誘導体、パラフィンワックス誘導体、マイクロクリスタリンワックス誘導体またはポリエチレンワックス誘導体等の変性ワックス；
ベヘン酸、アラキジン酸、ステアリン酸、パルミチン酸、ミリスチン酸、ラウリン酸、オレイン酸、およびエルカ酸等の高級脂肪酸；
ステアリルアルコール、ベヘニルアルコール等の高級アルコール；
１２-ヒドロキシステアリン酸等のヒドロキシステアリン酸；
１２-ヒドロキシステアリン酸誘導体；ラウリン酸アミド、ステアリン酸アミド、ベヘン酸アミド、オレイン酸アミド、エルカ酸アミド、リシノール酸アミド、１２-ヒドロキシステアリン酸アミド等の脂肪酸アミド（例えば日本化成社製  ニッカアマイドシリーズ、伊藤製油社製  ＩＴＯＷＡＸシリーズ、花王社製  ＦＡＴＴＹＡＭＩＤシリーズ等）；
Ｎ-ステアリルステアリン酸アミド、Ｎ-オレイルパルミチン酸アミド等のＮ-置換脂肪酸アミド；
Ｎ,Ｎ'-エチレンビスステアリルアミド、Ｎ,Ｎ'-エチレンビス-１２-ヒドロキシステアリルアミド、およびＮ,Ｎ'-キシリレンビスステアリルアミド等の特殊脂肪酸アミド；
ドデシルアミン、テトラデシルアミンまたはオクタデシルアミンなどの高級アミン；
ステアリルステアリン酸、オレイルパルミチン酸、グリセリン脂肪酸エステル、ソルビタン脂肪酸エステル、プロピレングリコール脂肪酸エステル、エチレングリコール脂肪酸エステル、ポリオキシエチレン脂肪酸エステル等の脂肪酸エステル化合物（例えば日本エマルジョン社製  ＥＭＡＬＬＥＸシリーズ、理研ビタミン社製  リケマールシリーズ、理研ビタミン社製  ポエムシリーズ等）；
ショ糖ステアリン酸、ショ糖パルミチン酸等のショ糖脂肪酸のエステル（例えばリョートーシュガーエステルシリーズ  三菱化学フーズ社製）；
ポリエチレンワックス、α−オレフィン無水マレイン酸共重合体ワックス等の合成ワックス（Ｂａｋｅｒ−Ｐｅｔｒｏｌｉｔｅ社製  ＵＮＩＬＩＮシリーズ等）；
ダイマー酸；
ダイマージオール（ＣＲＯＤＡ社製  ＰＲＩＰＯＲシリーズ等）；
ステアリン酸イヌリン等の脂肪酸イヌリン；
パルミチン酸デキストリン、ミリスチン酸デキストリン等の脂肪酸デキストリン（千葉製粉社製  レオパールシリーズ等）；
ベヘン酸エイコサン二酸グリセリル；
ベヘン酸エイコサンポリグリセリル（日清オイリオ社製  ノムコートシリーズ等）；
Ｎ-ラウロイル-Ｌ-グルタミン酸ジブチルアミド、Ｎ-（２-エチルヘキサノイル）-Ｌ-グルタミン酸ジブチルアミド等のアミド化合物（味の素ファインテクノより入手可能）；
１,３：２,４-ビス-Ｏ-ベンジリデン-Ｄ-グルシトール（ゲルオールＤ  新日本理化より入手可能）等のジベンジリデンソルビトール類；
特開２００５−１２６５０７号公報、特開２００５−２５５８２１号公報および特開２０１０−１１１７９０号公報に記載の低分子オイルゲル化剤；等が含まれる。
【００４５】
カラーインクには、ゲル化剤として、炭素数が１２以上の直鎖アルキル基を含む化合物が含まれることが好ましい。ゲル化剤が、炭素数が１２以上の直鎖アルキル基を含むことで、前述の「カードハウス構造」が形成されやすい。ゲル化剤の構造中には、分岐鎖を有していてもよい。
【００４６】
炭素数が１２以上の直鎖アルキル基を含むゲル化剤の具体例には、炭素数が１２以上の直鎖アルキル基を有する、脂肪族ケトン化合物、脂肪族エステル化合物、高級脂肪酸、高級アルコール、脂肪酸アミド等が含まれる。
【００４７】
ただし、アルキル鎖の末端に−ＯＨ、−ＣＯＯＨ等の極性基を有するゲル化剤は、ゾル状のインク中での安定性が悪く、析出したり、相分離したりすることがある。また、インクの硬化膜から、ゲル化剤が時間の経過とともに徐々にブリードアウトすることがある。そこで、ゲル化剤は、脂肪族ケトン化合物もしくは脂肪族エステル化合物であることが好ましい。つまり、下記一般式（Ｇ１）及び（Ｇ２）で表される化合物であることが好ましい。
一般式（Ｇ１）：Ｒ１−ＣＯ−Ｒ２
一般式（Ｇ２）：Ｒ３−ＣＯＯ−Ｒ４
一般式（Ｇ１）及び（Ｇ２）中、Ｒ１〜Ｒ４は、それぞれ独立に、炭素数１２以上の直鎖部分を有する炭化水素基を表す。Ｒ１〜Ｒ４は、分岐部分を有していてもよい。
【００４８】
一般式（Ｇ１）において、Ｒ１及びＲ２で表される炭化水素基は、それぞれ独立に、炭素原子数が１２以上２５以下の直鎖部分を含む脂肪族炭化水素基であることが好ましい。Ｒ１及びＲ２で表される脂肪族炭化水素基に含まれる直鎖部分の炭素原子数が１２未満であると、十分な結晶性を有しないためゲル化剤として機能しないだけでなく、前述のカードハウス構造において、光重合性化合物を内包するための十分な空間を形成できないおそれがある。一方、脂肪族炭化水素基に含まれる直鎖部分の炭素原子数が２５を超えると、融点が高くなりすぎるため、インクの吐出温度を高くしなければ、インク中に溶解しなくなるおそれがある。
【００４９】
上記一般式（Ｇ１）で表される脂肪族ケトン化合物の例には、ジリグノセリルケトン（Ｃ２４−Ｃ２４）、ジベヘニルケトン（Ｃ２２−Ｃ２２、融点８８℃）、ジステアリルケトン（Ｃ１８−Ｃ１８、融点８４℃）、ジエイコシルケトン（Ｃ２０−Ｃ２０）、ジパルミチルケトン（Ｃ１６−Ｃ１６、融点８０℃）、ジミリスチルケトン（Ｃ１４−Ｃ１４）、ジラウリルケトン（Ｃ１２−Ｃ１２、融点６８℃）、ラウリルミリスチルケトン（Ｃ１２−Ｃ１４）、ラウリルパルミチルケトン（Ｃ１２−Ｃ１６）、ミリスチルパルミチルケトン（Ｃ１４−Ｃ１６）、ミリスチルステアリルケトン（Ｃ１４−Ｃ１８）、ミリスチルベヘニルケトン（Ｃ１４−Ｃ２２）、パルミチルステアリルケトン（Ｃ１６−Ｃ１８）、バルミチルベヘニルケトン（Ｃ１６−Ｃ２２）、ステアリルベヘニルケトン（Ｃ１８−Ｃ２２）等が含まれる。
【００５０】
一般式（Ｇ１）で表される化合物の市販品の例には、１８−Ｐｅｎｔａｔｒｉａｃｏｎｔａｎｏｎ（Ａｌｆａ Ａｅｓｅｒ社製）、Ｈｅｎｔｒｉａｃｏｎｔａｎ−１６−ｏｎ（Ａｌｆａ Ａｅｓｅｒ社製）、カオーワックスＴ１（花王株式会社製）等が含まれる。
【００５１】
カラーインクに含まれる脂肪族ケトン化合物は、一種類のみであってもよく、二種類以上の混合物であってもよい。
【００５２】
一般式（Ｇ２）おいて、Ｒ３及びＲ４で表される炭化水素基は、特に制限されないが、炭素原子数１２以上２６以下の直鎖部分を含む脂肪族炭化水素基であることが好ましい。Ｒ３及びＲ４で表される脂肪族炭化水素基に含まれる直鎖部分の炭素原子数が１２以上２６以下であると、一般式（Ｇ１）で表される化合物と同様に、ゲル化剤に必要な結晶性を有しつつ、前述のカードハウス構造を形成でき、融点も高くなりすぎない。
【００５３】
式（２）で表される脂肪族エステル化合物の例には、ベヘニン酸ベヘニル（Ｃ２１−Ｃ２２、融点７０℃）、イコサン酸イコシル（Ｃ１９−Ｃ２０）、ステアリン酸ステアリル（Ｃ１７−Ｃ１８、融点６０℃）、ステアリン酸パルミチル（Ｃ１７−Ｃ１６）、ステアリン酸ラウリル（Ｃ１７−Ｃ１２）、パルミチン酸セチル（Ｃ１５−Ｃ１６、融点５４℃）、パルミチン酸ステアリル（Ｃ１５−Ｃ１８）、ミリスチン酸ミリスチル（Ｃ１３−Ｃ１４、融点４３℃）、ミリスチン酸セチル（Ｃ１３−Ｃ１６、融点５０℃）、ミリスチン酸オクチルドデシル（Ｃ１３−Ｃ２０）、オレイン酸ステアリル（Ｃ１７−Ｃ１８）、エルカ酸ステアリル（Ｃ２１−Ｃ１８）、リノール酸ステアリル（Ｃ１７−Ｃ１８）、オレイン酸ベヘニル（Ｃ１８−Ｃ２２）、セロチン酸ミリシル（Ｃ２５−Ｃ１６）、モンタン酸ステアリル（Ｃ２７−Ｃ１８）、モンタン酸ベヘニル（Ｃ２７−Ｃ２２）、リノール酸アラキジル（Ｃ１７−Ｃ２０）、トリアコンタン酸パルミチル（Ｃ２９−Ｃ１６）等が含まれる。
【００５４】
式（２）で表される脂肪族エステル化合物の市販品の例には、ユニスターＭ−２２２２ＳＬ（日油株式会社製）、エキセパールＳＳ（花王株式会社製、融点６０℃）、ＥＭＡＬＥＸ ＣＣ−１８（日本エマルジョン株式会社製）、アムレプスＰＣ（高級アルコール工業株式会社製）、エキセパール ＭＹ−Ｍ（花王株式会社製）、スパームアセチ（日油株式会社製）、ＥＭＡＬＥＸ ＣＣ−１０（日本エマルジョン株式会社製）等が含まれる。これらの市販品は、二種類以上の混合物であることが多いため、必要に応じて分離・精製してもよい。
【００５５】
カラーインクに含まれる脂肪族エステル化合物は、一種類のみであってもよく、二種類以上の混合物であってもよい。
【００５６】
カラーインクに含まれるゲル化剤の量は、カラーインク全量に対して０．５〜１０．０質量％が好ましく、更に好ましくは１〜７質量％である。０．５質量％未満であると、インク液滴をゲル化（温度によるゾルゲル相転移）させることができない。一方、ゲル化剤の量が１０質量％を超えると、ゲル化剤がインクに十分に溶解せず、インク液滴の吐出性が低下する。
【００５７】
（色材）
カラーインクには、色材がさらに含まれる。色材は、染料または顔料でありうる。インクの構成成分に対して良好な分散性を有し、かつ耐候性に優れることから、顔料がより好ましい。
【００５８】
染料は、油溶性染料等でありうる。油溶性染料は、以下の各種染料が挙げられる。マゼンタ染料の例には、ＭＳ  Ｍａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上、三井東圧社製）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮ  ＳＯＴ  Ｐｉｎｋ−１、ＳＰＩＲＯＮ  Ｒｅｄ  ＧＥＨ  ＳＰＥＣＩＡＬ（以上、保土谷化学社製）、ＲＥＳＯＬＩＮ  Ｒｅｄ  ＦＢ  ２００％、ＭＡＣＲＯＬＥＸ  Ｒｅｄ  Ｖｉｏｌｅｔ  Ｒ、ＭＡＣＲＯＬＥＸ  ＲＯＴ５Ｂ（以上、バイエルジャパン社製）、ＫＡＹＡＳＥＴ  Ｒｅｄ  Ｂ、ＫＡＹＡＳＥＴ  Ｒｅｄ  １３０、ＫＡＹＡＳＥＴ  Ｒｅｄ  ８０２（以上、日本化薬社製）、ＰＨＬＯＸＩＮ、ＲＯＳＥ  ＢＥＮＧＡＬ、ＡＣＩＤ  Ｒｅｄ（以上、ダイワ化成社製）、ＨＳＲ−３１、ＤＩＡＲＥＳＩＮ  Ｒｅｄ  Ｋ（以上、三菱化成社製）、Ｏｉｌ  Ｒｅｄ（ＢＡＳＦジャパン社製）が含まれる。
【００５９】
シアン染料の例には、ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上、三井東圧社製）、ＡＩＺＥＮ  ＳＯＴ  Ｂｌｕｅ−４（保土谷化学社製）、ＲＥＳＯＬＩＮ  ＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳ  ＳＵＰＲＡＴＵＲＱ．Ｂｌｕｅ  Ｚ−ＢＧＬ、ＳＩＲＩＵＳ  ＳＵＰＲＡ  ＴＵＲＱ．Ｂｌｕｅ  ＦＢ−ＬＬ  ３３０％（以上、バイエルジャパン社製）、ＫＡＹＡＳＥＴ  Ｂｌｕｅ  ＦＲ、ＫＡＹＡＳＥＴ  Ｂｌｕｅ  Ｎ、ＫＡＹＡＳＥＴ  Ｂｌｕｅ  ８１４、Ｔｕｒｑ．Ｂｌｕｅ  ＧＬ−５  ２００、Ｌｉｇｈｔ  Ｂｌｕｅ  ＢＧＬ−５  ２００（以上、日本化薬社製）、ＤＡＩＷＡ  Ｂｌｕｅ  ７０００、Ｏｌｅｏｓｏｌ  Ｆａｓｔ  Ｂｌｕｅ  ＧＬ（以上、ダイワ化成社製）、ＤＩＡＲＥＳＩＮ  Ｂｌｕｅ  Ｐ（三菱化成社製）、ＳＵＤＡＮ  Ｂｌｕｅ  ６７０、ＮＥＯＰＥＮ  Ｂｌｕｅ  ８０８、ＺＡＰＯＮ  Ｂｌｕｅ  ８０６（以上、ＢＡＳＦジャパン社製）等が含まれる。
【００６０】
イエロー染料の例には、ＭＳ  Ｙｅｌｌｏｗ  ＨＳｍ−４１、Ｙｅｌｌｏｗ  ＫＸ−７、Ｙｅｌｌｏｗ  ＥＸ−２７（三井東圧）、ＡＩＺＥＮ  ＳＯＴ  Ｙｅｌｌｏｗ−１、ＡＩＺＥＮ  ＳＯＴ  ＹｅｌｌｏＷ−３、ＡＩＺＥＮ  ＳＯＴ  Ｙｅｌｌｏｗ−６（以上、保土谷化学社製）、ＭＡＣＲＯＬＥＸ  Ｙｅｌｌｏｗ  ６Ｇ、ＭＡＣＲＯＬＥＸ  ＦＬＵＯＲ．Ｙｅｌｌｏｗ  １０ＧＮ（以上、バイエルジャパン社製）、ＫＡＹＡＳＥＴ  Ｙｅｌｌｏｗ  ＳＦ−Ｇ、ＫＡＹＡＳＥＴ  Ｙｅｌｌｏｗ２Ｇ、ＫＡＹＡＳＥＴ  Ｙｅｌｌｏｗ  Ａ−Ｇ、ＫＡＹＡＳＥＴ  Ｙｅｌｌｏｗ  Ｅ−Ｇ（以上、日本化薬社製）、ＤＡＩＷＡ  Ｙｅｌｌｏｗ  ３３０ＨＢ（ダイワ化成社製）、ＨＳＹ−６８（三菱化成社製）、ＳＵＤＡＮ  Ｙｅｌｌｏｗ  １４６、ＮＥＯＰＥＮ  Ｙｅｌｌｏｗ  ０７５（以上、ＢＡＳＦジャパン社製）等が含まれる。
【００６１】
ブラック染料の例には、ＭＳ  Ｂｌａｃｋ  ＶＰＣ（三井東圧社製）、ＡＩＺＥＮ  ＳＯＴ  Ｂｌａｃｋ−１、ＡＩＺＥＮ  ＳＯＴ  Ｂｌａｃｋ−５（以上、保土谷化学社製）、ＲＥＳＯＲＩＮ  Ｂｌａｃｋ  ＧＳＮ  ２００％、ＲＥＳＯＬＩＮ  ＢｌａｃｋＢＳ（以上、バイエルジャパン社製）、ＫＡＹＡＳＥＴ  Ｂｌａｃｋ  Ａ−Ｎ（日本化薬社製）、ＤＡＩＷＡ  Ｂｌａｃｋ  ＭＳＣ（ダイワ化成社製）、ＨＳＢ−２０２（三菱化成社製）、ＮＥＰＴＵＮＥ  Ｂｌａｃｋ  Ｘ６０、ＮＥＯＰＥＮ  Ｂｌａｃｋ  Ｘ５８（以上、ＢＡＳＦジャパン社製）等が含まれる。
【００６２】
顔料は、特に限定されないが、例えばカラーインデックスに記載される下記番号の有機顔料または無機顔料でありうる。
【００６３】
赤あるいはマゼンタ顔料の例には、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６等が含まれる。青またはシアン顔料の例には、Ｐｉｇｍｅｎｔ  Ｂｌｕｅ  １、１５、１５：１、１５：２、１５：３、１５：４、１５：６、１６、１７−１、２２、２７、２８、２９、３６、６０等が含まれる。緑顔料の例には、Ｐｉｇｍｅｎｔ  Ｇｒｅｅｎ  ７、２６、３６、５０が含まれる。黄顔料の例には、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３等が含まれる。黒顔料の例には、Ｐｉｇｍｅｎｔ  Ｂｌａｃｋ  ７、２８、２６等が含まれる。
【００６４】
顔料の市販品の例には、クロモファインイエロー２０８０、５９００、５９３０、ＡＦ−１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレット  ＲＥ、クロモファインレッド６８２０、６８３０、クロモファインブルーＨＳ−３、５１８７、５１０８、５１９７、５０８５Ｎ、ＳＲ−５０２０、５０２６、５０５０、４９２０、４９２７、４９３７、４８２４、４９３３ＧＮ−ＥＰ、４９４０、４９７３、５２０５、５２０８、５２１４、５２２１、５０００Ｐ、クロモファイングリーン２ＧＮ、２ＧＯ、２Ｇ−５５０Ｄ、５３１０、５３７０、６８３０、クロモファインブラックＡ−１１０３、セイカファストエロー１０ＧＨ、Ａ−３、２０３５、２０５４、２２００、２２７０、２３００、２４００（Ｂ）、２５００、２６００、ＺＡＹ−２６０、２７００（Ｂ）、２７７０、セイカファストレッド８０４０、Ｃ４０５（Ｆ）、ＣＡ１２０、ＬＲ−１１６、１５３１Ｂ、８０６０Ｒ、１５４７、ＺＡＷ−２６２、１５３７Ｂ、ＧＹ、４Ｒ−４０１６、３８２０、３８９１、ＺＡ−２１５、セイカファストカーミン６Ｂ１４７６Ｔ−７、１４８３ＬＴ、３８４０、３８７０、セイカファストボルドー１０Ｂ−４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ−ＥＰ、４９４０、４９７３（大日精化工業製）；
ＫＥＴ  Ｙｅｌｌｏｗ  ４０１、４０２、４０３、４０４、４０５、４０６、４１６、４２４、ＫＥＴ  Ｏｒａｎｇｅ  ５０１、ＫＥＴ  Ｒｅｄ  ３０１、３０２、３０３、３０４、３０５、３０６、３０７、３０８、３０９、３１０、３３６、３３７、３３８、３４６、ＫＥＴ  Ｂｌｕｅ  １０１、１０２、１０３、１０４、１０５、１０６、１１１、１１８、１２４、ＫＥＴ  Ｇｒｅｅｎ  ２０１（大日本インキ化学製）；
Ｃｏｌｏｒｔｅｘ  Ｙｅｌｌｏｗ  ３０１、３１４、３１５、３１６、Ｐ−６２４、３１４、Ｕ１０ＧＮ、Ｕ３ＧＮ、ＵＮＮ、ＵＡ−４１４、Ｕ２６３、Ｆｉｎｅｃｏｌ  Ｙｅｌｌｏｗ  Ｔ−１３、Ｔ−０５、Ｐｉｇｍｅｎｔ  Ｙｅｌｌｏｗ１７０５、Ｃｏｌｏｒｔｅｘ  Ｏｒａｎｇｅ  ２０２、Ｃｏｌｏｒｔｅｘ  Ｒｅｄ１０１、１０３、１１５、１１６、Ｄ３Ｂ、Ｐ−６２５、１０２、Ｈ−１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、Ｃｏｌｏｒｔｅｘ  Ｍａｒｏｏｎ６０１、Ｃｏｌｏｒｔｅｘ  ＢｒｏｗｎＢ６１０Ｎ、Ｃｏｌｏｒｔｅｘ  Ｖｉｏｌｅｔ６００、Ｐｉｇｍｅｎｔ  Ｒｅｄ  １２２、Ｃｏｌｏｒｔｅｘ  Ｂｌｕｅ５１６、５１７、５１８、５１９、Ａ８１８、Ｐ−９０８、５１０、Ｃｏｌｏｒｔｅｘ  Ｇｒｅｅｎ４０２、４０３、Ｃｏｌｏｒｔｅｘ  Ｂｌａｃｋ  ７０２、Ｕ９０５（山陽色素製）；
Ｌｉｏｎｏｌ  Ｙｅｌｌｏｗ１４０５Ｇ、Ｌｉｏｎｏｌ  Ｂｌｕｅ  ＦＧ７３３０、ＦＧ７３５０、ＦＧ７４００Ｇ、ＦＧ７４０５Ｇ、ＥＳ、ＥＳＰ−Ｓ（東洋インキ製）、
Ｔｏｎｅｒ  Ｍａｇｅｎｔａ  Ｅ０２、Ｐｅｒｍａｎｅｎｔ  ＲｕｂｉｎＦ６Ｂ、Ｔｏｎｅｒ  Ｙｅｌｌｏｗ  ＨＧ、Ｐｅｒｍａｎｅｎｔ  Ｙｅｌｌｏｗ  ＧＧ−０２、Ｈｏｓｔａｐｅａｍ  ＢｌｕｅＢ２Ｇ（ヘキストインダストリ製）；
Ｎｏｖｏｐｅｒｍ  Ｐ−ＨＧ、Ｈｏｓｔａｐｅｒｍ  Ｐｉｎｋ  Ｅ、Ｈｏｓｔａｐｅｒｍ  Ｂｌｕｅ  Ｂ２Ｇ（クラリアント製）；
カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（三菱化学製）などが挙げられる。
【００６５】
顔料の平均粒径は０．０８〜０．５μｍであることが好ましく、顔料の最大粒径は０．３〜１０μｍであることが好ましく、より好ましくは０．３〜３μｍである。顔料の粒径を調整することによって、インクジェット記録ヘッドのノズルの詰まりを抑制し、インクの保存安定性、インク透明性及び硬化感度を維持することができる。
【００６６】
顔料または染料の含有量は、カラーインク全質量に対して０．１〜２０質量％であることが好ましく、０．４〜１０質量％であることがより好ましい。顔料または染料の含有量が少なすぎると、得られる画像の発色が十分ではなく、多すぎるとインクの粘度が高くなり、吐出性が低下する。
【００６７】
顔料の分散は、例えばボールミル、サンドミル、アトライター、ロールミル、アジテータ、ヘンシェルミキサ、コロイドミル、超音波ホモジナイザー、パールミル、湿式ジェットミル、およびペイントシェーカー等により行うことができる。顔料の分散は、顔料粒子の平均粒子径が、好ましくは０．０８〜０．５μｍ、最大粒子径が好ましくは０．３〜１０μｍ、より好ましくは０．３〜３μｍとなるように行われることが好ましい。顔料の分散は、顔料、分散剤、および分散媒体の選定、分散条件、およびろ過条件等によって、調整される。
【００６８】
カラーインクには、顔料の分散性を高めるために、分散剤がさらに含まれていてもよい。分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテート等が含まれる。分散剤の市販品の例には、Ａｖｅｃｉａ社のＳｏｌｓｐｅｒｓｅシリーズや、味の素ファインテクノ社のＰＢシリーズ等が含まれる。
【００６９】
カラーインクには、必要に応じて分散助剤がさらに含まれていてもよい。分散助剤は、顔料に応じて選択されればよい。
【００７０】
分散剤および分散助剤の合計量は、顔料に対して１〜５０質量％であることが好ましい。
【００７１】
カラーインクには、必要に応じて顔料を分散させるための分散媒体がさらに含まれていてもよい。分散媒体として溶剤がカラーインクに含まれてもよいが、形成された画像における溶剤の残留を抑制するためには、前述のような光重合性化合物（特に粘度の低いモノマー）が分散媒体であることが好ましい。
【００７２】
（その他の成分）
カラーインクには、必要に応じて他の成分がさらに含まれていてもよい。他の成分は、各種添加剤や他の樹脂等であってよい。添加剤の例には、界面活性剤、レベリング添加剤、マット剤、紫外線吸収剤、赤外線吸収剤、抗菌剤、カラーインクの保存安定性を高めるための塩基性化合物等も含まれる。塩基性化合物の例には、塩基性アルカリ金属化合物、塩基性アルカリ土類金属化合物、アミンなどの塩基性有機化合物などが含まれる。他の樹脂の例には、硬化膜の物性を調整するための樹脂などが含まれ、例えばポリエステル系樹脂、ポリウレタン系樹脂、ビニル系樹脂、アクリル系樹脂、ゴム系樹脂、およびワックス類等が含まれる。
【００７３】
（カラーインクの粘度）
カラーインクは、前述のようにゲル化剤を含むため、温度により可逆的にゾルゲル相転移する。ゾルゲル相転移するカラーインクは、高温（例えば８０℃程度）では液体（ゾル）であるため、インクジェット記録ヘッドからゾル状態で吐出することができる。高温下でカラーインクを吐出すると、インク液滴（ドット）が記録媒体に着弾した後、自然冷却されてゲル化する。これにより、隣り合うドット同士の合一を抑制し、画質を高めることができる。
【００７４】
カラーインクの液滴の吐出性を高めるためには、高温下でのインクの粘度が一定以下であることが好ましい。具体的には、カラーインクの、８０℃における粘度が３〜２０ｍＰａ・ｓであることが好ましい。一方、隣り合うドットの合一を抑制するためには、着弾後の常温下におけるインクの粘度が一定以上であることが好ましい。具体的には、カラーインクの２５℃における粘度η（ＣＯ）が２×１０３ｍＰａ・ｓより高いことが好ましい。また、カラーインクの２５℃における粘度η（ＣＯ）は、５×１０４ｍＰａ・ｓ以下であることが好ましい。
【００７５】
カラーインクのゲル化温度は、４０℃以上７０℃以下であることが好ましく、５０℃以上６５℃以下であることがより好ましい。吐出温度が８０℃近傍である場合に、カラーインクのゲル化温度が７０℃を超えると、吐出時にゲル化が生じやすいため吐出性が低くなり、ゲル化温度が４０℃未満であると、記録媒体に着弾後、速やかにゲル化しないからである。ゲル化温度とは、ゾル状態にあるインクを冷却する過程において、ゲル化して流動性が低下するときの温度である。
【００７６】
カラーインクの８０℃における粘度、２５℃における粘度、及びゲル化温度は、レオメータにより、カラーインクの動的粘弾性の温度変化を測定して求められる。具体的には、カラーインクを１００℃に加熱し、剪断速度１１．７（１／ｓ）、降温速度０．１℃／ｓの条件で２０℃まで冷却したときの、粘度の温度変化曲線を得る。そして、８０℃における粘度と２５℃における粘度は、粘度の温度変化曲線において８０℃、２５℃における粘度をそれぞれ読み取ることにより求めることができる。ゲル化温度は、測定により得られた粘度曲線から求める。
【００７７】
レオメータは、Ａｎｔｏｎ Ｐａａｒ社製  ストレス制御型レオメータ  ＰｈｙｓｉｃａＭＣＲシリーズを用いることができる。コーンプレートの直径は７５ｍｍ、コーン角は１．０°とすることができる。
【００７８】
（カラーインクの調製方法）
カラーインクは、光重合性化合物、ゲル化剤、光重合開始剤、及び色材を、加熱下、混合して得られる。好ましくは、一部の光重合性化合物に色材（特に顔料）を分散させた顔料分散液を用意し、顔料分散液と、他のインク成分と混合する。
得られたカラーインクは、所定のフィルターで濾過することが好ましい。
【００７９】
・クリアインクについて
クリアインクは、ゾルゲル相転移するインクである。クリアインクは、前述のカラーインクと重ねて塗布される。前述のカラーインクは、記録媒体に着弾後の粘度が高い。そのため、記録媒体に着弾後、カラーインクがレベリングし難い場合があり、表面に細かな凹凸が形成されやすい。そのため、形成された画像の光沢性が低くなる場合がある。
また、カラーインクで画像を形成する場合、画像の濃淡を、カラーインクの量で調整する。そのため、前述のカラーインクからなる画像は、濃淡の異なる領域で、画像の厚みが異なりやすい。つまり、形成画像に段差が生じやすい。
そこで、粘度の低いクリアインクを重ね、カラーインク表面の凹凸や段差を平坦化することで、印刷物の光沢性を高める。また、クリアインクを重ねることで、印刷物の耐擦過性も高める。
【００８０】
クリアインクには、光重合性化合物、光重合開始剤、及びゲル化剤が含まれ、必要に応じて他の成分が含まれる。光重合性化合物、光重合開始剤、及びゲル化剤は、カラーインクに含まれるものと同様でありうる。
【００８１】
クリアインクに含まれる光重合性化合物量は、クリアインク全質量に対して１〜９７質量％であることが好ましく、３０〜９５質量％であることが好ましい。クリアインクに含まれる光重合性化合物の量が少ないと、クリアインクの硬化膜の強度や耐擦過性が低くなるおそれがある。一方、クリアインクに含まれる光重合性化合物の量が過剰であると、相対的にゲル化剤や、光重合性化合物の量が減少する。そのため、十分にゾルゲル相転移が行えない可能性や、インクの硬化が不十分となる可能性がある。
【００８２】
クリアインクに含まれる光重合開始剤の量は、クリアインク全質量に対して０．１〜１０質量％であることが好ましく、２〜８質量％であることが好ましい。光重合開始剤の量が少ないと、インクの硬化が不十分となる。
【００８３】
クリアインクに含まれるゲル化剤の量は、カラーインクに含まれるゲル化剤の量より少ないことが好ましい。クリアインクの粘度を、カラーインクの粘度より低くし、クリアインクのレベリング性を高めるためである。ゲル化剤の量は、クリアインク全量に対して０．５〜１０．０質量％であることが好ましく、１．０〜５．０質量％であることがより好ましい。ゲル化剤の量が少なすぎると、クリアインク液滴をゲル化（温度によるゾルゲル相転移）させることができない。一方、ゲル化剤の量が過剰であると、ゲル化剤がインク中に十分に溶解できず、インク液滴の吐出性が低下する。
【００８４】
クリアインクもゲル化剤を含むため、温度により可逆的にゾルゲル相転移する。ゾルゲル相転移するクリアインクは、高温（例えば８０℃程度）では液体（ゾル）であるため、インクジェット記録ヘッドからゾル状態で吐出することができる。高温下でインクを吐出すると、インク液滴（ドット）が記録媒体に着弾した後、自然冷却されてゲル化する。これにより、目的の領域にのみ、クリアインクの硬化膜を形成することができる。
【００８５】
クリアインクの液滴の吐出性を高めるためには、高温下でのインクの粘度が一定以下であることが好ましい。具体的には、クリアインクの、８０℃における粘度が３〜２０ｍＰａ・ｓであることが好ましい。
【００８６】
記録媒体に着弾後のクリアインクは、前述のように、カラーインクからなる画像の表面の凹凸や段差を平坦化する必要がある。つまり、十分にレベリングして、平滑な表面を形成する必要がある。そこで、クリアインクの２５℃における粘度が、カラーインクの２５℃の粘度より低いことが求められる。具体的には、２５℃におけるクリアインクの粘度η（ＣＬ）は、同一温度（２５℃）におけるカラーインクの粘度η（ＣＯ）の１／２未満であり、より好ましくは１／３未満である。カラーインクが複数色のインクセットである場合には、全てのカラーインクの２５℃における粘度η（ＣＯ）に対して、クリアインクの粘度η（ＣＬ）が１／２未満である。上記比が１／２未満であると、記録媒体に着弾後のクリアインクがレベリングしやすく、十分な表面光沢が得られやすい。上記クリアインクの２５℃における粘度と、カラーインクの２５℃における粘度との比は、例えばクリアインクに含まれるゲル化剤の量を、カラーインクに含まれるゲル化剤の量より少なくすること等で達成できる。
【００８７】
２５℃におけるクリアインクの粘度η（ＣＬ）は、特に５×１０４ｍＰａ・ｓ以下であることが好ましく、さらに好ましくは２×１０４ｍＰａ・ｓ以下である。２５℃におけるクリアインクの粘度η（ＣＬ）が５×１０４ｍＰａ・ｓ以下であると、通常の画像形成条件において、クリアインクのレベリング性が十分となる。
【００８８】
一方、記録媒体に着弾したクリアインクの粘度が低すぎる場合にも、カラーインク表面の凹凸や段差等を十分に平滑化することが難しく、十分な光沢性が得られにくい。これは、クリアインクの粘度が低いことで、カラーインクからなる画像表面の凹凸や段差が、印刷画像表面にそのまま反映されてしまうためである。また、クリアインクの粘度が低すぎると、硬化前のカラーインクの塗膜と混ざりやすく、文字品質を低下させるおそれがある。そこで、クリアインクの２５℃における粘度η（ＣＬ）は、１×１０３ｍＰａ・ｓ以上であり、２×１０３ｍＰａ・ｓ以上であることが好ましく、５×１０３ｍＰａ・ｓより高いことがより好ましい。
【００８９】
クリアインクのゲル化温度は、４０℃以上７０℃以下であることが好ましく、５０℃以上６５℃以下であることがより好ましい。吐出温度が８０℃近傍である場合に、インクのゲル化温度が７０℃を超えると、吐出時にゲル化が生じやすいため吐出性が低くなる。一方で、ゲル化温度が４０℃未満であると、記録媒体に着弾後、ゲル化せず、クリアインクが、カラーインク表面の凹凸や段差を十分に平坦化することが難しい。ゲル化温度とは、ゾル状態にあるインクを冷却する過程において、ゲル化して流動性が低下するときの温度である。クリアインクのゲル化温度とカラーインクのゲル化温度との差は、１０℃以内であることが好ましく、さらに好ましくは５℃以内である。クリアインクのゲル化温度とカラーインクのゲル化温度との差が大きいと、画像の鮮鋭性と光沢の両立が困難になる。
【００９０】
クリアインクの８０℃における粘度、２５℃における粘度及びゲル化温度は、前述のカラーインクと同様に測定される。
【００９１】
クリアインクは、光重合性化合物、ゲル化剤、及び光重合開始剤を加熱下、混合して得られる。得られたクリアインクは、所定のフィルターで濾過することが好ましい。
【００９２】
２．画像形成方法
本発明の画像形成方法は、前述のインクジェットインクセットのインクを、記録媒体に塗布して画像を形成する方法である。
具体的には、以下の３工程を含む。
（ａ）前述のカラーインクの液滴を、インクジェット記録ヘッドから吐出させて記録媒体上に付着させる工程
（ｂ）前述のクリアインクの液滴を、インクジェット記録ヘッドから吐出させて記録媒体上に付着させる工程
（ｃ）記録媒体上に着弾したカラーインクの液滴及びクリアインクの液滴に、活性光線を照射し、各液滴を硬化させる工程
【００９３】
本発明の画像形成方法において、（ａ）カラーインクを記録媒体に付着させる工程と、（ｂ）クリアインクを記録媒体に付着させる工程は、いずれを先におこなってもよい。（ｂ）クリアインクを付着させる工程を先に行ったとしても、クリアインクによって、カラーインクの液滴間の隙間が埋まり、形成画像の光沢感が高まる。ただし、（ａ）カラーインクを付着させる工程を先に行うと、より形成画像の光沢感が高まる。
【００９４】
上記（ｃ）硬化工程は、１回のみ行ってもよく、また２回にわけて行ってもよい。例えば、（ａ）カラーインクを記録媒体に付着させる工程、（ｃ−１）カラーインクの液滴を硬化させる工程、（ｂ）クリアインクを記録媒体に付着する工程、（ｃ−２）クリアインクの液滴を硬化させる工程の順に行い、カラーインクの液滴及びクリアインクの液滴を個別に硬化させてもよい。
【００９５】
また、（ａ）カラーインクを記録媒体に付着させる工程、（ｂ）クリアインクを記録媒体に付着させる工程、（ｃ）クリアインク及びカラーインクの液滴を硬化させる工程の順に行い、クリアインク及びカラーインクの液滴を、一括して硬化させてもよい。カラーインク及びクリアインクの液滴は、ゾルゲル相転移によりゲル化しており、クリアインク及びカラーインクの２５℃における粘度が一定以上である。そのため、硬化前のカラーインクの塗膜と、硬化前のクリアインクの塗膜とが混ざりにくい。したがって、（ａ）工程と（ｂ）工程との間に、（ｃ）工程を行わなくとも、高品質な画像が得られる。（ｃ）硬化工程を１回のみ行う場合には、露光光源が１つのみでよく、画像形成時間を短縮できるという利点がある。
【００９６】
・（１）工程について
上述のカラーインクの液滴を、インクジェット記録装置のインクジェット記録ヘッド部から吐出する。カラーインクに複数色含まれる場合には、各色のインクを吐出し、画像を形成する。カラーインク液滴の吐出性を高めるためには、インクジェット記録ヘッド内のインクジェットインクの温度を、カラーインクのゲル化温度より１０〜３０℃高い温度に設定することが好ましい。インクジェット記録ヘッド内のインク温度が、ゲル化温度＋１０℃未満であると、インクジェット記録ヘッド内もしくはノズル表面でインクがゲル化して、インク液滴の吐出性が低下しやすい。一方、インクジェット記録ヘッド内のインクの温度が、ゲル化温度＋３０℃を超えると、インクが高温になりすぎるため、インク成分が劣化することがある。
【００９７】
カラーインクは、インクジェット記録装置のインクジェット記録ヘッド、インクジェット記録ヘッドに接続したインク流路、またはインク流路に接続したインクタンク等で加熱する。
【００９８】
インクジェット記録ヘッドの各ノズルから吐出されるカラーインク１滴あたりの液滴量は、画像の解像度にもよるが、０．５〜１０ｐｌであることが好ましく、高精細な画像を形成するためには、０．５〜４．０ｐｌであることがより好ましい。このような液滴量で高精細な画像を形成するには、着弾後のインクが合一しない。つまり、カラーインクが十分にゾルゲル相転移する必要がある。前述のカラーインクは、ゾルゲル相転移が速やかに行われる。したがって、このような液滴量でも高精細な画像を安定して形成できる。
【００９９】
記録媒体に着弾したカラーインクの液滴は冷却されてゾルゲル相転移により速やかにゲル化する。これにより、カラーインクの液滴が過剰に濡れ広がらずに、ピニングすることができる。さらに、液滴が速やかにゲル化するため、液滴中に酸素が入り込みにくく、光重合性化合物の硬化が酸素によって阻害されにくい。
【０１００】
記録媒体は、紙であってもよく、樹脂フィルムであってもよい。紙の例には、印刷用コート紙、印刷用コート紙Ｂなどが含まれる。また、樹脂フィルムの例には、ポリエチレンテレフタレートフィルムやポリプロピレンフィルム、塩化ビニルフィルムなどが含まれる。
【０１０１】
ここで、インクジェット記録ヘッドからカラーインクの液滴を吐出することによって、記録媒体上にカラーインクの液滴が付着する。カラーインクの液滴が着弾する際の記録媒体の温度は、当該インクのゲル化温度よりも１０〜２０℃低い温度に設定されていることが好ましい。記録媒体の温度が低すぎると、カラーインクの液滴が過剰に迅速にゲル化してピニングしてしまう。一方で、記録媒体の温度が高すぎると、インク液滴がゲル化しにくくなり、インク液滴の隣り合うドット同士が混じりあうことがある。記録媒体の温度を適切に調整することで、インク液滴の隣り合うドット同士が混じり合わない程度の適度なレベリングと、適切なピニングとが実現される。
【０１０２】
記録媒体の搬送速度は、３０〜１２０ｍ／ｓであることが好ましい。搬送速度が速いほど画像形成速度が速まるので好ましいが、搬送速度が速すぎると、画像品質が低下したり、カラーインクの光硬化（後述）が不十分になったりする。
【０１０３】
・（２）工程について
上述のクリアインクの液滴を、インクジェット記録装置のインクジェット記録ヘッド部から吐出する。クリアインク液滴の吐出性を高めるためにも、インクジェット記録ヘッド内のインクジェットインクの温度を、クリアインクのゲル化温度より１０〜３０℃高い温度に設定することが好ましい。インクジェット記録ヘッド内のインク温度が、ゲル化温度＋１０℃未満であると、インクジェット記録ヘッド内もしくはノズル表面でインクがゲル化して、インク液滴の吐出性が低下しやすい。一方、インクジェット記録ヘッド内のインクの温度が、ゲル化温度＋３０℃を超えると、クリアインクが高温になりすぎるため、クリアインク成分が劣化することがある。
【０１０４】
インクジェット記録ヘッドの各ノズルから吐出されるクリアインク１滴あたりの液滴量は、クリアインクの粘度等にもよるが、０．５〜１０ｐｌであることが好ましく、所望の領域のみに吐出するためには、０．５〜４．０ｐｌであることがより好ましい。このような量のクリアインクを塗布しても、本発明のクリアインクではゾルゲル相転移が行われるため、クリアインクが過剰に濡れ広がらず、所望の箇所にのみ吐出することができる。
【０１０５】
記録媒体に着弾したクリアインクの液滴は冷却されてゾルゲル相転移によりにゲル化する。これにより、クリアインクの液滴が拡散せずに、ピニングすることができる。また、液滴が速やかにゲル化するため、液滴中に酸素が入り込みにくく、光重合性化合物の硬化が酸素によって阻害されにくい。
【０１０６】
クリアインクを塗布する際の記録媒体の温度は、カラーインクの滴下時の温度と異なってもよいが、通常は同じ温度とする。本発明のインクジェットインクセットでは、クリアインク滴下時の記録媒体の温度を、カラーインク滴下時の記録媒体の温度と同じ温度としても、クリアインクが十分にレベリングする。
【０１０７】
・（３）工程について
記録媒体に着弾したカラーインク液滴及びクリアインク液滴にＬＥＤ光源から光を照射することで、カラーインク液滴及びクリアインク液滴に含有される光重合性化合物を架橋又は重合させて各インク液滴を硬化させる。前述のように、カラーインクの液滴及びクリアインクの液滴を一括して硬化させてもよく、またカラーインクの液滴及びクリアインクの液滴を、それぞれ個別に硬化させてもよい。
【０１０８】
記録媒体に付着したカラーインク液滴、及びクリアインク液滴に照射する光は、ＬＥＤ光源からの紫外線であることが好ましい。具体例には、Ｐｈｏｓｅｏｎ  Ｔｅｃｈｎｏｌｏｇｙ社製  ３９５ｎｍ、水冷ＬＥＤ等が含まれる。カラーインク液滴及びクリアインク液滴を個別に硬化させる場合には、これらを同種の光源としてもよく、異なる光源としてもよい。一般的な紫外線の光源として、メタルハライドランプが挙げられるが、ＬＥＤを光源とすることで、光源の輻射熱によってカラーインクやクリアインクの液滴が溶ける；すなわち、インク液滴の硬化膜表面に硬化不良が生じることを抑制できる。
【０１０９】
ＬＥＤ光源は、３６０〜４１０ｎｍの紫外線を画像表面におけるピーク照度が０．５〜１０Ｗ／ｃｍ２となるように設置され、１〜５Ｗ／ｃｍ２となるように設置することがより好ましい。画像に照射される光量は、５００ｍＪ／ｃｍ２未満となるようにする。輻射熱がインク液滴に照射されることを抑制するためである。
【０１１０】
・インクジェット記録装置について
上記画像形成方法は、活性光線硬化型インクジェット方式のインクジェット記録装置により行うことができる。活性光線硬化型インクジェット方式のインクジェット記録装置には、ライン記録方式（シングルパス記録方式）のものと、シリアル記録方式のものと、がある。求められる画像の解像度や記録速度に応じて選択されればよいが、高速記録の観点では、ライン記録方式（シングルパス記録方式）が好ましい。
【０１１１】
図１Ａ、図１Ｂ、図２Ａ、図２Ｂは、ライン記録方式のインクジェット記録装置の要部の構成の一例を示す図である。このうち、図１Ａ及び図２Ａは側面図であり、図１Ｂ及び図２Ｂは上面図である。図１Ａ、図１Ｂ、図２Ａ、図２Ｂに示されるように、インクジェット記録装置１０は、複数のインクジェット記録ヘッド１４を収容するヘッドキャリッジ１６（１６ａ、１６ｂ）と、ヘッドキャリッジ１６に接続したインク流路３０と、インク流路３０を通じて供給するインクを貯留するインクタンク３１と、記録媒体１２の全幅を覆い、かつヘッドキャリッジ１６の（記録媒体の搬送方向）下流側に配置された光照射部１８（１８ａ、１８ｂ）と、記録媒体１２の下面に配置された温度制御部１９と、を有する。
【０１１２】
図１Ａ及び図１Ｂのインクジェット記録装置１０では、カラーインク用のヘッドキャリッジ１６ａと、カラーインク液滴硬化用の光照射部１８ａ、クリアインク用のヘッドキャリッジ１６ｂ、クリアインク液滴硬化用の光照射部１８ｂがこの順に配設されている。この装置では、カラーインクの液滴及びクリアインクの液滴を、それぞれ個別に硬化させることができる。
【０１１３】
一方、図２Ａ及び図２Ｂのインクジェット記録装置１０は、クリアインク用のヘッドキャリッジ１６ｂと、カラーインク用のヘッドキャリッジ１６ａと、光照射部１８がこの順に配設されている。この装置では、記録媒体１２に先にクリアインクを吐出し、このクリアインク上にカラーインクを吐出し、光照射部１８でカラーインク及びクリアインクの液滴を一括露光する。
【０１１４】
インクジェット記録装置１０のヘッドキャリッジ１６には、カラーインク用のヘッドキャリッジ１６ａ、及びクリアインク用のヘッドキャリッジ１６ｂが含まれる。カラーインク用のヘッドキャリッジ１６ａには、各色用のヘッドキャリッジが含まれる。ヘッドキャリッジ１６は、例えば図１Ｂに示すように、記録媒体１２の全幅を覆うように固定配置され、複数のインクジェット記録ヘッド１４を収容する。
【０１１５】
インクジェット記録ヘッド１４にはカラーインクもしくはクリアインクが供給されるようになっている。たとえば、インクジェット記録装置１０に着脱自在に装着された不図示のインクカートリッジ等から、直接又は不図示のインク供給手段によりインクが供給されるようになっていてもよい。
【０１１６】
インクジェット記録ヘッド１４は、各色ごとに、記録媒体１２の搬送方向に複数配置される。記録媒体１２の搬送方向に配置されるインクジェット記録ヘッド１４の数は、インクジェット記録ヘッド１４のノズル密度と、印刷画像の解像度によって設定される。例えば、液滴量２ｐｌ、ノズル密度３６０ｄｐｉのインクジェット記録ヘッド１４を用いて１４４０ｄｐｉの解像度の画像を形成する場合には、記録媒体１２の搬送方向に対して４つのインクジェット記録ヘッド１４をずらして配置すればよい。また、液滴量６ｐｌ、ノズル密度３６０ｄｐｉのインクジェット記録ヘッド１４を用いて７２０×７２０ｄｐｉの解像度の画像を形成する場合には、２つのインクジェット記録ヘッド１４をずらして配置すればよい。ｄｐｉとは、２．５４ｃｍ当たりのインク液滴（ドット）の数を表す。
【０１１７】
インクタンク３１は、ヘッドキャリッジ１６に、インク流路３０を介して接続されている。インク流路３０は、インクタンク３１中のインクをヘッドキャリッジ１６に供給する経路である。インク液滴を安定して吐出するため、インクタンク３１、インク流路３０、ヘッドキャリッジ１６及びインクジェット記録ヘッド１４のインクを所定の温度に加熱して、ゲル状態を維持する。
【０１１８】
光照射部１８（１８ａ、及び１８ｂ）は、記録媒体１２の全幅を覆い、かつ記録媒体の搬送方向についてヘッドキャリッジ１６の下流側に配置されている。光照射部１８は、インクジェット記録ヘッド１４により吐出されて、記録媒体１２に着弾したインク液滴に光を照射し、液滴を硬化させる。
【０１１９】
温度制御部１９は、記録媒体１２の下面に配置されており、記録媒体１２を所定の温度に維持する。温度制御部１９は、例えば図１Ａに示すように、カラーインク用ヘッドキャリッジ１６ａ側と、クリアインク用ヘッドキャリッジ１６ｂ側とで、分割されていてもよい。温度制御部１９は、例えば各種ヒータ等でありうる。
【０１２０】
以下、ライン記録方式のインクジェット記録装置１０を用いた画像形成方法を説明する。図１Ａ及び図１Ｂの記録装置では、記録媒体１２を、インクジェット記録装置１０のカラーインク用のヘッドキャリッジ１６ａと温度制御部１９との間に搬送する。一方で、記録媒体１２を、温度制御部１９により所定の温度に調整する。次いで、カラーインク用のヘッドキャリッジ１６ａのインクジェット記録ヘッド１４から高温のインク液滴を吐出して、記録媒体１２上に付着（着弾）させる。その後、必要に応じて、光照射部１８ａにより、記録媒体１２上に付着したカラーインクのインク液滴に光を照射して硬化させる。
【０１２１】
さらに、記録媒体１２に、クリアインク用のヘッドキャリッジ１６ｂのインクジェット記録ヘッド１４から高温のインク液滴を吐出して、記録媒体１２上に付着（着弾）させる。その後、光照射部１８ｂにより、記録媒体１２上に付着したクリアインクのインク液滴に光を照射して硬化させる。
【０１２２】
図２Ａ及び図２Ｂの記録装置では、記録媒体１２を、インクジェット記録装置１０のクリアインク用のヘッドキャリッジ１６ｂと温度制御部１９との間に搬送する。一方で、記録媒体１２を、温度制御部１９により所定の温度に調整する。次いで、クリアインク用のヘッドキャリッジ１６ｂのインクジェット記録ヘッド１４から高温のインク液滴を吐出して、記録媒体１２上に付着（着弾）させる。
【０１２３】
さらに、記録媒体１２を、カラーインク用のヘッドキャリッジ１６ａの下に搬送し、インクジェット記録ヘッド１４から高温のインク液滴を吐出して、記録媒体１２上に付着（着弾）させる。その後、光照射部１８により、記録媒体１２上に付着したクリアインク及びカラーインクのインク液滴に光を照射して硬化させる。
【０１２４】
硬化後の総インク液滴膜厚は、１〜２０μｍであることが好ましい。「総インク液滴膜厚」とは、記録媒体に描画されたカラーインク及びクリアインクの硬化膜からなる厚みの最大値である。
【０１２５】
図３は、シリアル記録方式のインクジェット記録装置２０の要部の構成の一例を示す図である。図３に示されるように、インクジェット記録装置２０は、記録媒体の全幅を覆うように固定配置されたヘッドキャリッジ１６（１６ａ及び１６ｂ）の代わりに、記録媒体の全幅よりも狭い幅であり、かつ複数のインクジェット記録ヘッド２４を収容するヘッドキャリッジ２６（２６ａ及び２６ｂ）と、ヘッドキャリッジ２６を記録媒体１２の幅方向に可動させるためのガイド部２７（２７ａ及び２７ｂ）と、を有する以外は図１と同様に構成されうる。
【０１２６】
シリアル記録方式のインクジェット記録装置２０では、ヘッドキャリッジ２６がガイド部２７に沿って記録媒体１２の幅方向に移動しながら、ヘッドキャリッジ２６に収容されたインクジェット記録ヘッド２４からインク液滴を吐出する。ヘッドキャリッジ２６が記録媒体１２の幅方向に移動しきった後（パス毎に）、記録媒体１２を搬送方向に送る。これらの操作以外は、前述のライン記録方式のインクジェット記録装置１０とほぼ同様にして画像を記録する。
【０１２７】
図３に示す構成のインクジェット記録装置２０では、カラーインク及びクリアインクの液滴を、光照射部２８で一括して露光するが、必要に応じて、カラーインク用のヘッドキャリッジ２６ａとクリアインク用のヘッドキャリッジ２６ｂとの間に、カラーインクの液滴を硬化させるための光照射部を配置してもよい。
【実施例】
【０１２８】
以下において、実施例を参照して本発明をより詳細に説明するが、これらの記載によって本発明の範囲は限定して解釈されない。【０１２９】
［ラジカル重合型インクジェットインクセット（単色）］
ラジカル重合型シアンインク及びクリアインクの調製には、以下の成分を用いた。
・ゲル化剤
ルナックＢＡ（花王社製）
ＦＡＴＴＹ  ＡＭＩＤ  Ｔ（花王社製）
ステアリン酸アミド
カオーワックスＴ１（花王社製）
・光重合性化合物（モノマー）
ＮＫエステルＡ−４００（ポリエチレングリコール＃４００ジアクリレート、新中村化学社製）
ＳＲ４９４（４ＥＯ変性ペンタエリスリトールテトラアクリレート、ＳＡＲＴＯＭＥＲ社製）
ＳＲ４９９（６ＥＯ変性トリメチロールプロパントリアクリレート、ＳＡＲＴＯＭＥＲ社製）
・光重合性化合物（オリゴマー）
２官能のウレタンアクリレートオリゴマー（平均分子量：１４００）
・光重合開始剤
ＴＰＯ（フォスフィンオキサイド、ＤＡＲＯＣＵＲＥ  ＴＰＯ、チバ・ジャパン社製）
・重合禁止剤
Ｉｒｇａｓｔａｂ  ＵＶ１０（チバ・ジャパン社製）
・開始剤助剤
ＩＴＸ（イソプロピルチオキサントン、Ｓｐｅｅｄｃｕｒｅ  ＩＴＸ、Ｌａｍｂｓｏｎ社製）
ＥＤＢ（アミン助剤、Ｓｐｅｅｄｃｕｒｅ  ＥＤＢ、Ｌａｍｂｓｏｎ社製）
・界面活性剤
ＫＦ−３５２（ポリエーテル変性シリコン、信越化学工業社製）【０１３０】
（シアン顔料分散液１の調製）
以下に示す顔料分散剤、重合性モノマー、及び重合禁止剤をステンレスビーカーに入れ、６５℃のホットプレートで加熱しながら、１時間加熱攪拌した。
顔料分散剤：アジスパーＰＢ８２４（味の素ファインテクノ社製）  ９部
重合性モノマー：ＡＰＧ−２００（トリプロピレングリコールジアクリレート、新中村化学社製）  ７０部
重合禁止剤：Ｉｒｇａｓｔａｂ  ＵＶ１０（チバ・ジャパン社製）  ０．０２部【０１３１】
上記混合液を室温まで冷却した後、これに下記シアン顔料１を２１部加え、直径０．５ｍｍのジルコニアビーズ２００ｇと共にガラス瓶に入れ密栓した。これをペイントシェーカーにて８時間分散処理した後、ジルコニアビーズを除去してシアン顔料分散液１を作製した。
シアン顔料１：Ｐｉｇｍｅｎｔ  Ｂｌｕｅ１５：４【０１３２】
＜ラジカル重合型シアンインクＣｙ１の調製＞
下記表１に示す組成比で各成分を混合し、これを１００℃に加熱して攪拌した。得られた溶液の温度を保持したまま、♯３０００の金属メッシュフィルターで濾過した。これを冷却して、ラジカル重合型シアンインクＣｙ１を調製した。【０１３３】
＜ラジカル重合型シアンインクＣｙ２〜Ｃｙ５の調製＞
下記表１に示す組成比で各成分を混合した以外は、実施例１と同様に、ラジカル重合型シアンインクＣｙ２〜Ｃｙ５を調製した。【０１３４】
【表１】
0005991371.tif 000007
【０１３５】
＜インク物性の測定＞
上記ラジカル重合型シアンインクについて、以下の方法でゲル化温度、及び２５℃における粘度を測定した。【０１３６】
・ゲル化温度
温度制御可能なストレス制御型レオメータ（ＰｈｙｓｉｃａＭＣＲ３００、Ａｎｔｏｎ  Ｐａａｒ社製）に直径７５ｍｍ、コーン角１°のコーンプレート（ＣＰ７５−１、Ａｎｔｏｎ  Ｐａａｒ社製）を取り付け、粘度を測定した。また、ＰｈｙｓｉｃａＭＣＲ３００に付属のペルチェ素子型温度制御装置（ＴＥＫ１５０Ｐ／ＭＣ１）にて温度制御を行った。上記インクを測定装置にセットして１００℃に加熱した。その後、降温速度０．１℃／ｓで２５℃まで冷却しながら、シェアレート１１．７／ｓにおける粘度を測定した。測定により得られた粘度曲線から、粘度が５００ｍＰａ・ｓを示す温度をゲル化温度とした。算出されたゲル化温度を表１に示す。【０１３７】
・２５℃における粘度
上記レオメータにより、２５℃における粘度を測定した。測定値を表１に示す。【０１３８】
＜ラジカル重合型クリアインクＣＬ１〜ＣＬ５の調製＞
下記表２に示す組成比で各成分を混合し、これを１００℃に加熱して攪拌した。得られた溶液の温度を保持したまま、♯３０００の金属メッシュフィルターで濾過した。これを冷却して、ラジカル重合型クリアインクＣＬ１〜ＣＬ５を調製した。シアンインクと同様に、ゲル化温度及び２５℃における粘度を測定した。結果を表２に示す。
【表２】
0005991371.tif 000008
【０１３９】
＜実施例１〜１０、及び比較例１〜１０＞
（インクジェット画像の形成）
図１または図２に示すピエゾ型インクジェット記録ヘッドを備えたラインヘッド方式のインクジェット記録装置のシアンインク用ヘッドキャリッジ１６ａにシアンインクを装填し、クリアインク用ヘッドキャリッジ１６ｂにクリアインクを装填し、シアン単色の画像を形成した。
インクジェット記録装置のインク供給系は、インクタンク、供給パイプ、記録ヘッド直前の前室インクタンク、フィルター付き配管、ピエゾヘッドからなるものとした。前室インクタンクから記録ヘッド部分まで断熱して、インクのゲル化温度＋３０℃に加温した。また、ピエゾヘッドにもヒーターを内蔵させ、記録ヘッド内のインク温度を上記温度に加熱した。ピエゾヘッドはノズル径２４μｍで、図１ｂに示すようにノズル解像度６００ｄｐｉのヘッドを千鳥に配置して１２００ｄｐｉのノズル列を形成した。【０１４０】
記録媒体は、下記の印刷用コート紙に記録とした。
・ＯＫトップコート＋  （米坪量１０４．７ｇ／ｍ２  王子製紙製）
・ＯＫトップコートマットＮ  （米坪量１０４．７ｇ／ｍ２  王子製紙製）
・ＯＫ金藤＋  （米坪量１２７．９ｇ／ｍ２  王子製紙製）
・ＳＡ金藤＋  （米坪量１２７．９ｇ／ｍ２  王子製紙製）【０１４１】
記録媒体は搬送台に吸着させて搬送した。この時吸着台の温度を調節し、インク液滴着弾時、及びＵＶ露光中の記録媒体表面の温度を一定とした。各実施例及び比較例における記録媒体の温度を表３に示す。【０１４２】
ヘッドからのシアンインクの１滴の液滴量が３．５ｐｌ、クリアインクの１滴の液滴量が４ｐｌとし、１２００ｄｐｉ×１２００ｄｐｉの記録解像度とした。記録速度は８００ｍｍ／ｓとした。ｄｐｉとは、２．５４ｃｍ当たりのドット数を表す。シアンインク（Ｃｙ）及びクリアインク（ＣＬ）の印字順序を表３に示す。【０１４３】
シアンインク及びクリアインクをＵＶ露光し、各インクを硬化させた。実施例１、２、４〜１０、及び比較例２〜１０では、カラーインク及びクリアインクの両方を記録媒体に吐出後、一括して露光を行った。実施例３では、シアンインク塗布直後、シアンインクのみを露光した。その後、クリアインクを塗布して、再度露光した。【０１４４】
露光は、ＬＥＤランプ（発光中心波長３９５ｎｍ、記録媒体とランプの距離２ｍｍ、最大出力７０００ｍＷ／ｃｍ２）とした。また、上記の画像形成は、２３℃、５５％ＲＨの環境下で行った。【０１４５】
＜形成画像の評価＞
形成した画像を、以下の方法で評価した。【０１４６】
（文字品質の評価）
シアンインクによりＭＳ明朝体の５ポイント、７ポイントの「優」という文字をポジとネガ（白抜き文字）で印刷した。クリアインクは、文字画像を全て覆う領域に、画線率１００％でベタ印字した。得られた文字を目視で観察し、下記の基準で評価した。
◎：５ポイント文字のネガ、ポジ何れも細部の潰れなく再現出来ている
○：５ポイント文字のネガで多少の潰れが見られるが、十分に判読が可能であり、７ポイント文字は潰れなく再現出来ている
△：５ポイント文字のポジで細部の潰れが見られるが、十分に判読が可能であり、７ポイント文字は潰れなく再現出来ている
×：７ポイント文字のネガで細部が潰れている
××：７ポイントのポジでも細部が潰れている【０１４７】
（光沢感の評価）
シアンインクにより、２ｃｍ×２ｃｍの面積でドット率を０％、１０％、２０％、３０％、５０％、７０％、１００％と変化させた濃度階調パッチを印刷した。得られた画像の目視評価を行い、下記の評価基準に従って光沢均質感の評価を行った。なおドット率とは出力データのピクセル濃度の事を指す。
クリアインクは、階調パッチ全てを覆う領域に、画線率１００％でベタ印字した。
◎：全てのドット率で均質感のある光沢が得られ、階調パッチの境界でも光沢の違いによる違和感もない
○：全てのドット率で均質感のある光沢が得られ、階調パッチの境界で僅かに光沢の不連続性が確認できる
△：階調パッチの境界で光沢の不連続性が気になる
×：一部のドット率の階調パッチでキラキラ感やマット感など、光沢が気になる部分がある
××：キラキラ感やマット感が顕著で光沢が不均質であり、実用に耐えない品質である【０１４８】
（レリーフ感の評価）
自然画（財団法人・日本規格協会発行の高精細カラーデジタル標準画像データ「カフェテリア」）の画像をアドビ社フォトショップ７．０でグレースケールに変換した画像を印刷した。クリアインクは、画像領域の全てを覆う領域に、画線率１００％でベタ印字した。ここで、レリーフ感とは画像濃度差の異なる境界で発生する段差による凹凸感のことを指す。
◎：レリーフ感が全くなく、滑らかな画像である
○：僅かにレリーフ感があるが、全体的には違和感が少ない
△：部分的に凹凸を感じる部分がある
××：全体に凹凸が大きく、レリーフ感が顕著であり、実用に耐えない品質である【０１４９】
（擦過性の評価）
５ｃｍ×５ｃｍの画線率１００％のシアンベタ画像を形成した。クリアインクは、画像を覆う領域に、画線率１００％でベタ印字した。次に、「ＪＩＳ規格  Ｋ５７０１−１  ６．２．３  耐摩擦性試験」に記載の方法に則り、適切な大きさに切り取った記録媒体を画像上に設置し、荷重をかけて擦り合わせた。その後、画像濃度低下の程度を目視観察し、下記の基準で評価した。
○：１００回以上擦っても、画像の変化がまったく認められない
△：１００回擦った段階で画像濃度の低下が認められるが、実用上許容範囲にある
×：５０回未満の擦りで、明らかな画像濃度低下が認められ、実用に耐えない品質である【０１５０】
【表３】
0005991371.tif 000009
【０１５１】
上記表３に示されるように、クリアインクの粘度を、カラーインクの粘度の１／２未満とした場合には、どのような画像形成条件でも、文字品質及び光沢感が良好であり、レリーフ感も抑制できた。さらに、耐擦過性も高かった（実施例１〜１０）。【０１５２】
これに対し、クリアインクを塗布しなかった場合（比較例１）には、文字品質が良好であったものの、光沢感及びレリーフ感の評価が悪かった。また、耐擦過性も低かった。これは、印刷画像の表面に細かな凹凸や段差等が生じていたためである、と推察される。【０１５３】
また、カラーインクの粘度とクリアインクの粘度に差がない、もしくはクリアインクの粘度のほうが高い場合、比較例６及び７の画像形成条件では、文字品質が良好であったものの、光沢感やレリーフ感の評価が悪かった。これらの画像形成条件では、記録媒体に着弾後のカラーインクの液滴が、速やかにゾルゲル相転移し、カラーインク液滴同士の合一が抑制できた。一方で、記録媒体に着弾したクリアインクの粘度が高く、十分にレベリングできなかったため、画像表面に凹凸や段差が生じた、と推察される。【０１５４】
同様に、カラーインクの粘度とクリアインクの粘度に差がない、もしくはクリアインクの粘度のほうが高い場合、比較例３、５、及び９の画像形成条件では、光沢感やレリーフ感の評価が良好であったものの、文字品質が低かった。これらの画像形成条件では、記録媒体に着弾したクリアインクが十分にレベリングしたため、画像表面が平滑化された。一方で、画像形成時の記録媒体の温度に対して、カラーインクの粘度が低すぎたため、着弾したカラーインクの液滴のゾルゲル相転移が十分ではなかった。そのため、カラーインクの液滴同士が合一した、と推察される。【０１５５】
また、カラーインクの粘度より、クリアインクの粘度が高い場合、比較例８の画像形成条件では、文字品質、光沢感、及びレリーフ感のいずれの評価も低かった。比較例８の画像形成条件では、記録媒体に着弾したカラーインクのゾルゲル相転移が十分ではなく、液滴の合一が抑制できなかった。さらに記録媒体に着弾後のクリアインクの粘度が高すぎたため、十分にレベリングできなかった、と推察される。【０１５６】
また、比較例４及び１０は、クリアインクの粘度が低すぎるため、クリアインクが、カラーインク表面の凹凸や段差を十分に平坦化することができず、光沢感やレリーフ感の評価が悪かった、と推察される。【０１５７】
［カチオン重合型インクジェットインクセット］
カチオン重合型シアンインク及びクリアインクの調製には、以下の成分を用いた。
・ゲル化剤
カオーワックスＴ１（花王社製）
・光重合性化合物（モノマー）
ＯＸＴ２２１（オキセタン２２１、東亞合成社製）
セロキサイド２０２１Ｐ（脂環式エポキシ、ダイセル化学社製）
・光重合性化合物（オリゴマー）
エポキシアクリレートオリゴマー（平均分子量１８００）
・光重合開始剤
ＣＰＩ−１００Ｐ（トリアリルスルホニウム塩のプロピレンカーボネート５０％溶液、サンアプロ社製）
・増感剤
ＤＥＡ（ジエトキシアントラセン、川崎化成工業社製）
・界面活性剤
Ｘ２２−４２７２（信越化学工業社製）【０１５８】
（シアン顔料分散液２の調製）
以下に示す顔料分散剤、及び重合性モノマーをステンレスビーカーに入れ、６５℃のホットプレートで加熱しながら、１時間加熱攪拌し、溶解させた。
顔料分散剤：アジスパーＰＢ８２４（味の素ファインテクノ社製）  ９部
重合性モノマー：ＯＸＴ２２１（オキセタン２２１、東亞合成社製）  ７０部【０１５９】
上記混合液を室温まで冷却した後、これに下記シアン顔料１を加え、直径０．５ｍｍのジルコニアビーズ２００ｇと共にガラス瓶に入れ密栓した。これをペイントシェーカーにて８時間分散処理した後、ジルコニアビーズを除去してシアン顔料分散液２を作製した。
シアン顔料１：Ｐｉｇｍｅｎｔ  Ｂｌｕｅ１５：４【０１６０】
＜カチオン重合性シアンインクＣｙ６及びＣｙ７の調製＞
表４に示す各成分を混合し、１００℃に加熱して攪拌した。得られた溶液の温度を保持したまま、＃３０００の金属メッシュフィルターでろ過して冷却して、カチオン重合性シアンインクＣｙ６及びＣｙ７を調製した。得られたインクについて、ラジカル重合型インクと同様に、ゲル化温度及び２５℃における粘度を測定した。結果を表４に示す。【０１６１】
【表４】
0005991371.tif 000010
【０１６２】
＜カチオン重合性クリアインクＣＬ６及びＣＬ７の調製＞
下記表５に示す組成比で各成分を混合し、これを６５℃に加熱して攪拌した。得られた溶液の温度を保持したまま、♯３０００の金属メッシュフィルターで濾過した。これを冷却して、カチオン重合型クリアインクＣＬ６及びＣＬ７を調製した。得られたインクについて、ラジカル重合型インクと同様に、ゲル化温度及び２５℃における粘度を測定した。結果を表５に示す。【０１６３】
【表５】
0005991371.tif 000011
【０１６４】
＜実施例１１、１２、及び比較例１１、１２＞
実施例１〜１０と同様に、カチオン硬化型シアンインクＣｙ６及びＣｙ７、並びにカチオン硬化型クリアインクＣＬ６及びＣＬ７をインクジェット装置にセットし、画像の形成を行った。評価は、ラジカル硬化型インクジェットインクセット（単色）と同様に行った。結果を表６に示す。【０１６５】
【表６】
0005991371.tif 000012
【０１６６】
上記表６に示されるように、クリアインクの粘度を、カラーインクの粘度の１／２未満とした場合には、文字品質及び光沢感が良好であり、レリーフ感も抑制できた。（実施例１１及び１２）。【０１６７】
一方、クリアインクの粘度が、カラーインクの粘度より高い比較例１１及び１２では、インク着弾時の記録媒体の温度が高い場合（比較例１１）、光沢感の評価は高かったものの、文字品質が低かった。一方、インク着弾時の記録媒体の温度が低い場合（比較例１２）には、文字品質は良好であったものの、光沢感やレリーフ間の評価が悪かった。これらの例では、カラーインクの液滴の合一が抑制できる温度で画像形成を行うと、クリアインクが十分にレベリングできず、クリアインクが十分にレベリングできる条件で画像形成を行うと、カラーインクの液滴の合一が抑制できなかった、と推察される。【０１６８】
［ラジカル重合型インクジェットインクセット（カラー）］
（イエローインク：Ｙ１、マゼンタインク：Ｍ１、ブラックインク：Ｂｋ１の調製）
下記表７に示す組成比で各成分を混合した以外は、ラジカル硬化型シアンインクと同様に、イエローインクＹ１、マゼンタインクＭ１、ブラックインクＢｋ１を調製した。各顔料分散液は、シアン顔料をそれぞれ次の顔料に変えた以外はシアン顔料分散液と同様に調製した。
イエロー顔料：ＰｉｇｍｅｎｔＹｅｌｌｏｗ１５０
マゼンタ顔料：ＰｉｇｍｅｎｔＶｉｏｌｅｔ１９
ブラック顔料：カーボンブラック【０１６９】
【表７】
0005991371.tif 000013
【０１７０】
＜実施例１３及び１４＞
カラーインクを、イエローインクＹ１、マゼンタインクＭ１、シアンインクＣｙ２、及びブラックインクＢｋ１とし、クリアインクをクリアインクＣＬ２とした以外は、実施例１と同様に画像を形成した。評価は、ラジカル硬化型インクジェットインクセット（単色）と同様に行った。結果を表８に示す。【０１７１】
【表８】
0005991371.tif 000014
【０１７２】
上記表８に示されるように、全てのカラーインクの粘度に対して、クリアインクの粘度が１／２未満であるインクの組み合わせでは、記録媒体の種類に左右されることなく、良好な文字品質で画像形成が可能であった。さらに光沢感やレリーフ感にも優れた。また、耐擦過性も良好であった。
本出願は、同出願人により先にされた日本国特許出願、すなわち、特願２０１２-０９４８５７号（出願日２０１２年４月１８日）に基づく優先権主張を伴うものであって、これらの明細書の内容を参照して本発明の一部としてここに組み込むものとする。
【産業上の利用可能性】
【０１７３】
本発明のインクジェットインクセットには、吐出後の液滴が合一し難いカラーインクと、吐出後の液滴がレベリングしやすいクリアインクとが含まれる。したがって、形成される画像の文字品質が良好である一方で、光沢性に優れ、画像濃度によって凹凸が生じることがない。したがって、本発明は、光沢感や平滑性が必要とされる各種印刷物の作製に好適である。
【符号の説明】
【０１７４】
１０、２０  インクジェット記録装置
１２  記録媒体
１４、２４  インクジェット記録ヘッド
１６、２６  ヘッドキャリッジ
１８、２８  光照射部
１９  温度制御部
２７  ガイド部
【図１Ａ】
0005991371.tif 000015
【図１Ｂ】
0005991371.tif 000016
【図２Ａ】
0005991371.tif 000017
【図２Ｂ】
0005991371.tif 000018
【図３】
0005991371.tif 000019